Bloc de béton compressé comportant une matrice argileuse crue, une composition d’oxydes métalliques calcinée et des granulats, ledit bloc de béton compressé présentant une masse surfacique inférieure ou égale à 600 kg/m 2 . Bloc de béton compressé selon la revendication 1, caractérisé en ce qu’il comporte moins de 2 % en poids de ciment Portland. Bloc de béton compressé selon la revendication 1 ou 2, caractérisé en ce qu’il comporte au moins 2 % en poids de matrice argileuse crue, de préférence au moins 2,5 % en poids, de façon plus préférée au moins 3% en poids, et de façon encore plus préférée au moins 4% en poids de matrice argileuse crue. Bloc de béton compressé selon l’une quelconque des revendications 1 à 3, caractérisé en ce que la matrice argileuse crue comporte au moins une argile sélectionnée parmi : kaolinite, bentonite, Montmorillonite, Illite, Smectite, Chlorite, Muscovite, Hallocyte, Sepiolite, Attapulgite et Vermiculite. Bloc de béton compressé selon l’une quelconque des revendications 1 à 4, caractérisé en ce qu’au moins une partie de la matrice argileuse crue correspond à une terre excavée. Bloc de béton compressé selon l’une quelconque des revendications 1 à 5, caractérisé en ce qu’au moins une partie de la matrice argileuse crue correspond à de l’argile crue broyée et présente une D50 inférieure ou égale à 500 µm, de préférence inférieure ou égale à 250 µm, de façon plus préférée inférieure ou égale à 100 µm ou de façon encore plus préférée inférieure ou égale à 50 µm. Bloc de béton compressé selon l’une quelconque des revendications 1 à 5, caractérisé en ce qu’au moins une partie de la matrice argileuse crue correspond à de l’argile crue broyée et présente une D50 supérieure ou égale à 0,1 µm, de préférence supérieure ou égale à 1 µm, de façon plus préférée supérieure ou égale à 10 µm ou de façon encore plus préférée supérieure ou égale à 20 µm, de manière plus préférée, supérieure à 40 µm. Bloc de béton compressé selon l’une quelconque des revendications 1 à 5, caractérisé en ce qu’au moins une partie de la matrice argileuse crue correspond à de l’argile crue broyée et présente une D50 comprise entre 10 µm et 500 µm, de préférence comprise entre 15 µm et 200 µm, de façon plus préférée comprise entre 20 µm et 100 µm ou de façon encore plus préférée comprise entre 20 µm et 50 µm. Bloc de béton compressé selon l’une quelconque des revendications 1 à 8, caractérisé en ce qu’il comporte au moins 1 % en poids d’oxydes métalliques divalents, de préférence au moins 2% en poids, de façon plus préférée au moins 3% en poids Bloc de béton compressé selon l’une quelconque des revendications précédentes, caractérisé en ce qu’il comporte une composition d’activation alcaline. Bloc de béton compressé selon l’une quelconque des revendications 1 à 10, caractérisé en ce que les granulats comportent des granulats minéraux, les granulats minéraux étant de préférence sélectionnés parmi les fillers, des poudres, du sable, des gravillons, des graviers, des agrégats fossilisés et leur combinaison. Bloc de béton compressé selon l’une quelconque des revendications 1 à 11, caractérisé en ce qu’il présente une ou plusieurs cavités d’un volume supérieur ou égale à 2 cm 3 , de préférence d’un volume supérieur ou égale à 4 cm 3 , de façon plus préférée d’un volume supérieur ou égale à 6 cm 3 , de façon encore plus préférée d’un volume supérieur ou égale à 8 cm 3 . Bloc de béton compressé selon l’une quelconque des revendications 1 à 12, caractérisé en ce qu’il présente une ou plusieurs cavités, de préférence ladite ou lesdites cavités représentant un volume total d’au moins 30 % du volume total du bloc de béton compressé. Bloc de béton compressé selon l’une quelconque des revendications 1 à 13, caractérisé en ce qu’il comporte au moins 40 % en poids de granulats, de préférence au moins 60% en poids, de façon plus préférée au moins 70% en poids, et de façon encore plus préférée au moins 80% en poids. Bloc de béton compressé selon l’une quelconque des revendications 1 à 13, caractérisé en ce que les granulats comportent des granulats biosourcés, les granulats biosourcés étant de préférence sélectionnés parmi le bois, de préférence copeaux ou fibres, le chanvre, la paille, la chènevotte de chanvre, le miscanthus, le tournesol, le typha, le maïs, le lin, des balles de riz, balles de blé, du colza, des algues, du bambou, la ouate de cellulose, du tissu défibré, et leur combinaison. Bloc de béton compressé selon la revendication 15, caractérisé en ce qu’il comporte au moins 10 % en poids de granulats, de préférence au moins 15 % en poids, de façon plus préférée au moins 20 % en poids, et de façon encore plus préférée au moins 35 % en poids. Bloc de béton compressé selon l’une quelconque des revendications 1 à 16, caractérisé en ce qu’il présente une capacité de tampon hydrique, mesurée au plus tôt à 10 jours après fabrication, supérieure ou égale à 0,75, de préférence d’au moins 1. Bloc de béton compressé selon l’une quelconque des revendications 1 à 17, caractérisé en ce qu’il comporte un défloculant, de préférence un défloculant organique. Procédé de préparation (100) d’un bloc de béton compressé présentant une masse surfacique inférieure ou égale à 600 kg/m 2 , ledit procédé comportant les étapes suivantes : Mélanger (110) une matrice argileuse crue, une composition d’oxydes métalliques calcinée, des granulats et de l’eau ; Placer (120) le mélange obtenu dans des moules ; Appliquer (140) une pression sur une surface du mélange moulé, de préférence la surface supérieure ; Retirer (160) les blocs de béton compressés des moules, de façon à obtenir un bloc de béton compressé présentant une masse surfacique inférieure ou égale à 600 kg/m 2 . Procédé de préparation d’un bloc de béton compressé selon la revendication 19, caractérisé en ce qu’il comporte en outre une étape de chauffage, entre 20°C et 90°C, de préférence entre 40°C et 80°C, lors d’une étape de cure visant à faire durcir les blocs de béton compressés obtenus. Procédé de préparation d’un bloc de béton compressé selon l’une des revendications 19 ou 20, caractérisé en ce que l’étape de mélange comporte une extrusion du mélange.